(57)【要約】  硬化性に優れる硬化性含フッ素重合体、並びに耐熱性及び耐薬品性に優れ、エラストマーとしての優れた特性を示す含フッ素共重合体硬化物の提供。  フルオロモノエン（ａ）に基づく構成単位（Ａ）と非環化重合性のフルオロジエン（ｂ）に基づく構成単位（Ｂ）とを有し、重合性二重結合の含有量が、０．０１〜０．５ｍｍｏｌ／ｇであり、固有粘度が０．１〜１ｄＬ／ｇである硬化性含フッ素重合体、及び硬化性含フッ素重合体を有機過酸化物の存在下に硬化してなる含フッ素重合体硬化物。【特許請求の範囲】
【請求項１】
フルオロモノエン（ａ）に基づく構成単位（Ａ）と、非環化重合性のフルオロジエン（ｂ）に基づく構成単位（Ｂ）とを有し、
重合性二重結合の含有量が、０．０１〜０．５ｍｍｏｌ／ｇであり、
固有粘度が０．１〜１ｄＬ／ｇである、硬化性含フッ素重合体。
【請求項２】
前記フルオロモノエン（ａ）が、テトラフルオロエチレン、ヘキサフルオロプロピレン、フッ化ビニリデン及びＣＦ２＝ＣＦＯ−Ｒｆ１（ただし、Ｒｆ１は、炭素数１〜１０のフルオロアルキル基又は炭素原子−炭素原子間にエーテル性酸素原子を１個以上有する炭素数２〜１０のフルオロアルキル基である。）からなる群から選ばれる２種以上である、請求項１に記載の硬化性含フッ素重合体。
【請求項３】
さらに、プロピレン、エチレン及びイソブチレンからなる群から選ばれる１種以上のモノマー（ｃ）に基づく構成単位（Ｃ）を有する、請求項１又は２に記載の硬化性含フッ素重合体。
【請求項４】
前記構成単位（Ａ）の含有量は、構成単位（Ａ）と構成単位（Ｂ）との合計モル数に対して、９０〜９９．９モル％である、請求項１〜３のいずれか一項に記載の硬化性含フッ素重合体。
【請求項５】
前記構成単位（Ｂ）の含有量は、構成単位（Ａ）と構成単位（Ｂ）との合計モル数に対して、０．１〜１０モル％である、請求項１〜４のいずれか一項に記載の硬化性含フッ素重合体。
【請求項６】
前記構成単位（Ｃ）を含有し、その含有量が、構成単位（Ａ）と構成単位（Ｂ）との合計モル数に対して０．１〜１００モル％である、請求項３〜５のいずれか一項に記載の硬化性含フッ素重合体。
【請求項７】
前記構成単位（Ａ）を有する分子鎖の末端に、前記重合性二重結合を有する構成単位（Ｂ）が存在する、請求項１〜６のいずれか一項に記載の硬化性含フッ素重合体。
【請求項８】
前記重合性二重結合を有する構成単位（Ｂ）が、前記構成単位（Ａ）を有する分子鎖の末端１箇所あたり、１．１〜４０個存在する、請求項７に記載の硬化性含フッ素重合体。
【請求項９】
前記フルオロモノエン（ａ）が、テトラフルオロエチレン及び前記ＣＦ２＝ＣＦＯ−Ｒｆ１である、請求項１〜８のいずれか一項に記載の硬化性含フッ素重合体。
【請求項１０】
前記フルオロジエン（ｂ）が、下式（ｂ１）〜（ｂ５）からなる群から選ばれる１種以上である、請求項１〜９のいずれか一項に記載の硬化性含フッ素重合体。
ＣＦ２＝ＣＦＯ−Ｑｆ１−ＯＣＦ＝ＣＦ２  ・・・（ｂ１）、
ＣＨ２＝ＣＦＣＦ２Ｏ−Ｑｆ２−ＯＣＦ２ＣＦ＝ＣＨ２  ・・・（ｂ２）、
ＣＨ２＝ＣＦＣＦ２Ｏ−Ｑｆ３−ＯＣＦ＝ＣＦ２  ・・・（ｂ３）
ＣＨ２＝ＣＨ−Ｑｆ４−ＣＨ＝ＣＨ２        ・・・（ｂ４）
ＣＨ２＝ＣＨ−Ｑｆ５−ＯＣＦ＝ＣＦ２      ・・・（ｂ５）
ただし、Ｑｆ１、炭素数３〜１０のフルオロアルキレン基、又は炭素原子−炭素原子間にエーテル性酸素原子を１個以上有する炭素数３〜１０のフルオロアルキレン基である。
Ｑｆ２は、炭素数１〜１０のフルオロアルキレン基、又は炭素原子−炭素原子間にエーテル性酸素原子を１個以上有する炭素数２〜１０のフルオロアルキレン基である。
Ｑｆ３は、炭素数２〜１０のフルオロアルキレン基、又は炭素原子−炭素原子間にエーテル性酸素原子を１個以上有する炭素数２〜１０のフルオロアルキレン基である。
Ｑｆ４は、炭素数４〜１０のフルオロアルキレン基、又は炭素原子−炭素原子間にエーテル性酸素原子を１個以上有する炭素数４〜１０のフルオロアルキレン基である。
Ｑｆ５は、炭素数４〜１０のフルオロアルキレン基、又は炭素原子−炭素原子間にエーテル性酸素原子を１個以上有する炭素数３〜１０のフルオロアルキレン基である。
【請求項１１】
ヨウ素原子の含有量が、０．１〜２０μｍｏｌ／ｇである、請求項１〜１０のいずれか一項に記載の硬化性含フッ素重合体。
【請求項１２】
請求項１〜１１のいずれか一項に記載の硬化性含フッ素重合体を製造する方法であって、
下記の工程（α）及び工程（β）を有する、硬化性含フッ素重合体の製造方法。
（α）前記フルオロモノエン（ａ）を含むモノマー成分を、ヨウ素原子を有する連鎖移動剤の存在下にラジカル共重合して、ヨウ素末端の重合体（Ｘ）を得る工程。
（β）前記ヨウ素末端の重合体（Ｘ）の存在下に前記フルオロジエン（ｂ）をラジカル重合し、前記ヨウ素末端の重合体（Ｘ）の末端に前記フルオロジエン（ｂ）に基づく構成単位（Ｂ）を導入する工程。
【請求項１３】
前記ヨウ素原子を有する連鎖移動剤が、ＩＲｆ２Ｉ（ただし、Ｒｆ２は、炭素数３〜１２のフルオロアルキレン基である。）である、請求項１２に記載の硬化性含フッ素重合体の製造方法。
【請求項１４】
前記モノマー成分が、前記フルオロモノエン（ａ）及び前記フルオロジエン（ｂ）を含む、請求項１２又は１３に記載の硬化性含フッ素重合体の製造方法。
【請求項１５】
請求項１〜１１のいずれか一項に記載の硬化性含フッ素重合体を、有機過酸化物の存在下に硬化してなる、含フッ素重合体硬化物。
【請求項１６】
請求項１〜１１のいずれか一項に記載の硬化性含フッ素重合体を、有機過酸化物及び受酸剤の存在下に硬化してなる、含フッ素重合体硬化物。
【請求項１７】
フルオロエラストマーである、請求項１５又は１６に記載の含フッ素重合体硬化物。
【発明の詳細な説明】
【技術分野】
【０００１】
本発明は、硬化性含フッ素重合体、その製造方法及び硬化性含フッ素重合体を硬化してなる含フッ素重合体硬化物に関する。
【背景技術】
【０００２】
フルオロエチレンに基づく構成単位を有する分子鎖が架橋されたフルオロエラストマーは、耐熱性、耐薬品性等が良好なことから、Ｏリング、パッキン等の各種シール材として利用されている。特に、テトラフルオロエチレン（以下、ＴＦＥと記す。）に基づく構成単位及びペルフルオロアルキルビニルエーテル（以下、ＰＡＶＥと記す。）に基づく構成単位を有する分子鎖が架橋されたペルフルオロエラストマーは、過酷な条件にも耐えることから、半導体製造装置、化学プラント装置等の各種シール材として利用されている。【０００３】
未架橋ペルフルオロエラストマーの架橋方法としては、下記の方法が提案されている。
（１）分子鎖に架橋性部位としてペンタフルオロフェニル基を導入し、分子鎖のペンタフルオロフェニル基と別の分子鎖のペンタフルオロフェニル基との間を、クラウンエーテルの存在下、架橋剤であるビスフェノール化合物で架橋する方法（特許文献１参照）。
（２）分子鎖に架橋性部位としてニトリル基を導入し、有機スズ化合物の存在下、分子鎖のニトリル基と別の分子鎖のニトリル基とでトリアジン環を形成させる方法（特許文献２参照）。
（３）前記（２）の方法において、架橋剤としてビスアミノフェニル化合物を添加して、トリアジン環の形成を促進する方法（特許文献３参照）。
（４）臭素含有フルオロオレフィンを共重合して、分子鎖に架橋性部位として臭素原子を導入し、分子鎖の臭素原子と別の分子鎖の臭素原子との間をペルオキシドの存在下、架橋助剤であるトリアリルイソシアヌレートで架橋する方法（特許文献４参照）。
（５）ジヨード化合物を連鎖移動剤として用いて、分子鎖末端に架橋性部位としてヨウ素原子を導入し、分子鎖末端のヨウ素原子と別の分子鎖末端のヨウ素原子との間をペルオキシドの存在下、架橋助剤であるトリアリルイソシアヌレートで架橋する方法（特許文献５、及び６参照）。【０００４】
しかし、（１）の方法では、架橋反応の速度が遅く、かつ多量のクラウンエーテル化合物の添加が必要であり、着色・発泡が生じるために、１９０℃以下で成形しなければならないため、架橋が不充分である。
（２）及び（３）の方法で得られる、架橋点にトリアジン環を有するペルフルオロエラストマーは、耐薬品性（耐アミン性）が不充分である。
（４）及び（５）の方法で得られる、架橋点にイソシアヌレート環を有するペルフルオロエラストマーは、架橋点にトリアジン環を有するペルフルオロエラストマーに比べ、耐熱性が劣る。
よって、ペルフロオロエラストマーとしての耐薬品性を維持したまま、耐熱性がさらに向上したペルフロオロエラストマーの開発が望まれている。【０００５】
また、発光素子の封止材として、下記の硬化性組成物が提案されている。
（６）フルオロモノエンに基づく構成単位と、非環化重合性のフルオロジエンに基づく構成単位とを有し、質量平均分子量が３０００〜２００００のフルオロポリマーを含む硬化性組成物（特許文献７参照）。【０００６】
（６）の硬化性組成物は、架橋性部位として側鎖に重合性二重結合を有するため、加熱や紫外線照射によって硬化できる。硬化物における架橋点は、トリアジン環、イソシアヌレート環等の構造を有しないため、硬化物は、耐熱性や耐薬品性が良好である。【０００７】
しかし、（６）の硬化性組成物は、下記の問題を有する。
（Ｉ）架橋性部位である重合性二重結合を有する側鎖の数が多く、硬化物において架橋点間分子量が小さいため、硬化物は、エラストマーとしての特性を示さない。
（ＩＩ）発光素子の封止材用途では、硬化前のフルオロポリマーには流動性が必要であるため、硬化前のフルオロポリマーの質量平均分子量が低い（固有粘度がおよそ０．０５ｄＬ／ｇ以下である）。そのため、硬化物に低分子量のフルオロポリマーが残存するため、硬化物の耐熱性や耐薬品性が、不充分である場合があった。
【先行技術文献】
【特許文献】
【０００８】
【特許文献１】米国特許第３５８０８８９号明細書
【特許文献２】米国特許第４３９４４８９号明細書
【特許文献３】米国特許第４５２５５３９号明細書
【特許文献４】米国特許第４０３５５６５号明細書
【特許文献５】米国特許第４２４３７７０号明細書
【特許文献６】国際公開第９０／０１４３６７号
【特許文献７】国際公開第２００９／０９６３４２号
【発明の概要】
【発明が解決しようとする課題】
【０００９】
本発明は、硬化性に優れる硬化性含フッ素重合体、及び耐熱性及び耐薬品性に優れ、エラストマーとしての優れた特性を示す含フッ素共重合体硬化物を提供することを目的とする。
【課題を解決するための手段】
【００１０】
本発明の硬化性含フッ素重合体は、フルオロモノエン（ａ）に基づく構成単位（Ａ）と非環化重合性のフルオロジエン（ｂ）に基づく構成単位（Ｂ）とを有し、重合性二重結合の含有量が、０．０１〜０．５ｍｍｏｌ／ｇであり、固有粘度が０．１〜１ｄＬ／ｇである。【００１１】
前記フルオロモノエン（ａ）は、ＴＦＥ、ヘキサフルオロプロピレン、フッ化ビニリデン及びＣＦ２＝ＣＦＯ−Ｒｆ１（ただし、Ｒｆ１は、炭素数１〜１０のフルオロアルキル基又は炭素原子−炭素原子間にエーテル性酸素原子を１個以上有する炭素数２〜１０のフルオロアルキル基である。）からなる群から選ばれる２種以上であることが好ましい。
前記フルオロモノエン（ａ）は、ＴＦＥ及び前記ＣＦ２＝ＣＦＯ−Ｒｆ１であることがより好ましい。【００１２】
本発明の硬化性含フッ素重合体は、さらに、プロピレン、エチレン及びイソブチレンからなる群から選ばれる１種以上のモノマー（ｃ）に基づく構成単位（Ｃ）を有していてもよい。
前記構成単位（Ａ）の含有量は、前記構成単位（Ａ）と前記構成単位（Ｂ）との合計モル数に対して、９０〜９９．９モル％が好ましい。
また、前記構成単位（Ｂ）の含有量は、構成単位（Ａ）と構成単位（Ｂ）との合計モル数に対して、０．１〜１０モル％が好ましい。
さらに、前記構成単位（Ｃ）を含有する場合には、その含有量は、前記構成単位（Ａ）と前記構成単位（Ｂ）との合計モル数に対して、０．１〜１００モル％が好ましい。
本発明の硬化性含フッ素重合体は、前記構成単位（Ａ）を有する分子鎖の末端に、前記重合性二重結合を有する前記構成単位（Ｂ）が存在することが好ましい。
前記重合性二重結合を有する構成単位（Ｂ）は、前記構成単位（Ａ）を有する分子鎖の末端１箇所あたり、１．１〜４０個存在することが好ましい。【００１３】
前記フルオロジエン（ｂ）は、下式（ｂ１）〜（ｂ５）からなる群から選ばれる１種以上であることが好ましい。
ＣＦ２＝ＣＦＯ−Ｑｆ１−ＯＣＦ＝ＣＦ２  ・・・（ｂ１）、
ＣＨ２＝ＣＦＣＦ２Ｏ−Ｑｆ２−ＯＣＦ２ＣＦ＝ＣＨ２  ・・・（ｂ２）、
ＣＨ２＝ＣＦＣＦ２Ｏ−Ｑｆ３−ＯＣＦ＝ＣＦ２  ・・・（ｂ３）
ＣＨ２＝ＣＨ−Ｑｆ４−ＣＨ＝ＣＨ２        ・・・（ｂ４）
ＣＨ２＝ＣＨ−Ｑｆ５−ＯＣＦ＝ＣＦ２      ・・・（ｂ５）  
ただし、Ｑｆ１は、炭素数３〜１０のフルオロアルキレン基、又は炭素原子−炭素原子間にエーテル性酸素原子を１個以上有する炭素数３〜１０のフルオロアルキレン基である。
Ｑｆ２は、炭素数１〜１０のフルオロアルキレン基、又は炭素原子−炭素原子間にエーテル性酸素原子を１個以上有する炭素数２〜１０のフルオロアルキレン基である。
Ｑｆ３は、炭素数２〜１０のフルオロアルキレン基、又は炭素原子−炭素原子間にエーテル性酸素原子を１個以上有する炭素数２〜１０のフルオロアルキレン基である。
Ｑｆ４は、炭素数４〜１０のフルオロアルキレン基、又は炭素原子−炭素原子間にエーテル性酸素原子を１個以上有する炭素数４〜１０のフルオロアルキレン基である。
Ｑｆ５は、炭素数４〜１０のフルオロアルキレン基、又は炭素原子−炭素原子間にエーテル性酸素原子を１個以上有する炭素数３〜１０のフルオロアルキレン基である。
本発明の硬化性含フッ素重合体のヨウ素原子の含有量は、０．１〜２０μｍｏｌ／ｇであることが好ましい。【００１４】
本発明の硬化性含フッ素重合体の製造方法は、下記の工程（α）及び工程（β）を有する。
（α）前記フルオロモノエン（ａ）を含むモノマー成分を、ヨウ素原子を有する連鎖移動剤の存在下にラジカル共重合して、ヨウ素末端の重合体（Ｘ）を得る工程。
（β）前記ヨウ素末端の重合体（Ｘ）の存在下に前記フルオロジエン（ｂ）をラジカル重合し、前記ヨウ素末端の重合体（Ｘ）の末端に前記フルオロジエン（ｂ）に基づく構成単位（Ｂ）を導入する工程。【００１５】
前記ヨウ素原子を有する連鎖移動剤は、ＩＲｆ２Ｉ（ただし、Ｒｆ２は、炭素数３〜１２のフルオロアルキレン基である。）であることが好ましい。
前記モノマー成分は、前記フルオロモノエン（ａ）及び前記フルオロジエン（ｂ）を含むことが好ましい。【００１６】
本発明の含フッ素重合体硬化物は、本発明の硬化性含フッ素重合体を有機過酸化物の存在下に硬化してなる。
本発明の含フッ素重合体硬化物は、本発明の硬化性含フッ素重合体を有機過酸化物及び受酸剤の存在下に硬化してなるものであることが好ましい。
本発明の含フッ素重合体硬化物は、フルオロエラストマーであることが好ましい。
【発明の効果】
【００１７】
本発明の硬化性含フッ素重合体は、硬化性に優れる。
本発明の硬化性含フッ素重合体の製造方法によれば、本発明の硬化性含フッ素重合体を簡便に製造できる。
本発明の含フッ素共重合体硬化物は、耐熱性及び耐薬品性に優れ、エラストマーとしての優れた特性を示す。
【発明を実施するための形態】
【００１８】
本明細書においては、式（ｂ１）で表されるフルオロジエン（ｂ）を、フルオロジエン（ｂ１）と記す。他の式で表されるフルオロジエン（ｂ）も同様に記す。
本明細書におけるフルオロモノエンとは、フッ素原子を１個以上有し、かつ重合性二重結合を１個有する化合物である。
本明細書におけるフルオロジエンとは、フッ素原子を１個以上有し、かつ重合性二重結合を２個有する化合物である。
本明細書におけるフルオロアルキレン基は、アルキレン基の水素原子の１個以上がフッ素原子に置換された基である。
本明細書における炭素原子−炭素原子間にエーテル性酸素原子を１個以上有するフルオロアルキレン基とは、炭素原子−炭素原子間にエーテル性酸素原子を１個以上有するアルキレン基の水素原子の１個以上がフッ素原子に置換された基である。オキサフルオロアルキレン基ともいう。
本明細書におけるペルフルオロアルキレン基とは、アルキレン基のすべての水素原子がフッ素原子に置換された基である。
本明細書における炭素原子−炭素原子間にエーテル性酸素原子を１個以上有するペルフルオロアルキレン基とは、炭素原子−炭素原子間にエーテル性酸素原子を１個以上有するアルキレン基のすべての水素原子がフッ素原子に置換された基である。かかる基は、一般に、オキサペルフルオロアルキレン基とも呼ばれる。
本明細書において、エラストマーとしての特性とは、常温での柔軟性、ゴム弾性、高い伸び等の特性をいう。
本明細書において、フルオロエラストマー及びペルフルオロエラストマーとは、架橋された状態のものをいう。また、未架橋状態のペルフルオロエラストマーは、未架橋ペルフルオロエラストマーという場合がある。
本明細書において、ヨウ素末端の重合体（Ｘ）とは、高分子鎖の末端にヨウ素原子を有する重合体をいう。
【００１９】
＜硬化性含フッ素重合体＞
本発明の硬化性含フッ素重合体は、フルオロモノエン（ａ）に基づく構成単位（Ａ）と、非環化重合性のフルオロジエン（ｂ）に基づく構成単位（Ｂ）とを有する。必要に応じて、後述のモノマー（ｃ）に基づく構成単位（Ｃ）、構成単位（Ａ）〜（Ｃ）を除く他の構成単位（Ｄ）等を有していてもよい。
【００２０】
（構成単位（Ａ））
構成単位（Ａ）は、フルオロモノエン（ａ）に基づく構成単位である。
構成単位（Ａ）は、硬化性含フッ素重合体の分子鎖を構成する構成単位の主成分であることが好ましい。硬化性含フッ素重合体が、構成単位（Ａ）を主とする分子鎖を有することによって、エラストマーとしての優れた特性を充分に示す。
【００２１】
フルオロモノエン（ａ）としては、ＴＦＥ、ヘキサフルオロプロピレン、フッ化ビニリデン、ＰＡＶＥ、クロロトリフルオロエチレン（以下、ＣＴＦＥと記す。）、１，２−ジフルオロエチレン、モノフロオロエチレン、２,２，２，３−テトラフルオロ−１−プロペン等が挙げられる。フルオロモノエン（ａ）は、２種以上を組み合わせて用いてもよい。
【００２２】
フルオロモノエン（ａ）としては、重合性の点から、ＴＦＥ、ヘキサフルオロプロピレン、フッ化ビニリデン及びＣＦ２＝ＣＦＯ−Ｒｆ１（ただし、Ｒｆ１は、炭素数１〜１０のフルオロアルキル基又は炭素原子−炭素原子間にエーテル性酸素原子を１個以上有する炭素数２〜１０のフルオロアルキル基である。）からなる群から選ばれる２種以上が好ましい。耐熱性及び耐薬品性に非常に優れる点から、ＴＦＥとＣＦ２＝ＣＦＯ−Ｒｆ１との組み合わせがより好ましい。ＴＦＥに基づく構成単位とＣＦ２＝ＣＦＯ−Ｒｆ１に基づく構成単位とのモル比（ＴＦＥ／ＣＦ２＝ＣＦＯ−Ｒｆ１）は、耐熱性及び耐薬品性の点から、３０／７０〜７０／３０が好ましく、５０／５０〜７０／３０がより好ましい。
【００２３】
ＣＦ２＝ＣＦＯ−Ｒｆ１としては、モノマーの入手容易性の点から、下記のものが好ましく、ＣＦ２＝ＣＦＯ−ＣＦ３がより好ましい。
ＣＦ２＝ＣＦＯ−ＣＦ３、
ＣＦ２＝ＣＦＯ−ＣＦ２ＣＦ３、
ＣＦ２＝ＣＦＯ−ＣＦ２ＣＦ２ＣＦ３、
ＣＦ２＝ＣＦＯ−ＣＦ２ＣＦ（ＣＦ３）ＯＣＦ２ＣＦ２ＣＦ３、
ＣＦ２＝ＣＦＯ−ＣＦ２ＣＦ２ＯＣＦ２ＣＦ３。
【００２４】
構成単位（Ａ）の含有量は、最終的に得られる硬化物の耐熱性及び耐薬品性の点、及び最終的に得られる硬化物のエラストマーとしての特性の点から、構成単位（Ａ）と構成単位（Ｂ）との合計モル数に対して、９０〜９９．９モル％が好ましく、９５〜９９．９モル％がより好ましい。
【００２５】
（構成単位（Ｂ））
構成単位（Ｂ）は、フルオロジエン（ｂ）に基づく構成単位である。
構成単位（Ｂ）は、構成単位（Ａ）を有する分子鎖の末端に、重合性二重結合を有する構成単位として存在することが好ましい。重合性二重結合が分子鎖の末端に存在することによって、硬化物において架橋点間分子量が大きくなるため、硬化物がエラストマーとしての特性をさらに充分に示すことができる。
【００２６】
分子鎖の末端に存在する、重合性二重結合を有する構成単位（Ｂ）は、末端１箇所あたり１つのみであってもよく、２つ以上が連なっていてもよい。
前記重合性二重結合を有する構成単位（Ｂ）は、良好な硬化性を付与し、硬化物が充分な耐熱性及び耐薬品性を発現する点から、末端１箇所あたり、複数個存在することが好ましく、平均１．１〜４０個存在することがより好ましく、１．１〜２０個存在することがより好ましい。
分子鎖の末端に重合性二重結合を有する硬化性含フッ素重合体は、後述する工程（α）及び工程（β）を有する製造方法によって製造できる。
【００２７】
構成単位（Ｂ）は、構成単位（Ａ）を有する分子鎖の末端に、重合性二重結合を有する構成単位として存在するとともに、該構成単位とは別に、構成単位（Ａ）を有する分子鎖の途中に分岐点を導入する構成単位として存在することもより好ましい。硬化前の硬化性含フッ素重合体に、ある程度の分岐点があらかじめ存在することによって、末端の重合性二重結合が１分子中に３つ以上となり、硬化性含フッ素重合体の硬化反応の効率を高めることができ、硬化物の耐熱性及び耐薬品性がさらに良好となる。
【００２８】
分岐点を構成する構成単位（Ｂ）は、硬化性含フッ素重合体中に１箇所存在していてもよく、２箇所以上存在していてもよい。
分岐点をあらかじめ有する硬化性含フッ素重合体は、後述する工程（α）において、モノマー成分に分岐点となり得るモノマー、たとえば、非環化重合性のフルオロジエン（ｂ）を含ませることによって製造できる。
【００２９】
フルオロジエン（ｂ）としては、炭素原子とフッ素原子から構成されるペルフルオロジエン：炭素原子とフッ素原子と酸素原子から構成されるペルフルオロジエン；ペルフルオロジエンのフッ素原子の１個以上が水素原子で置換されたフルオロジエン等が挙げられる。
フルオロジエン（ｂ）としては、硬化物の耐熱性及び耐薬品性の点から、炭素原子とフッ素原子と酸素原子から構成されるペルフルオロジエンが好ましい。
【００３０】
フルオロジエン（ｂ）における２つの重合性二重結合を連結する連結鎖の原子数（炭素原子と酸素原子の合計）は、５〜１０が好ましく、５〜８がより好ましい。連結鎖の原子数が下限値以上であれば、分子中の２つの重合性二重結合が反応して分子内環化が起こることが抑制され、硬化性含フッ素重合体の分子鎖の末端に重合性二重結合が残存しやすくなる。また、硬化性含フッ素重合体の分子鎖の分岐点となる。連結鎖の原子数が上限値以下であれば、硬化性含フッ素重合体の分子鎖の末端に複数の重合性二重結合を導入することが容易になり、硬化性含フッ素重合体の硬化反応の効率が高まる。また、連結鎖の原子数が上限値以下のフルオロジエン（ｂ）は、それ自体を合成し、高純度に精製することが容易である。
【００３１】
フルオロジエン（ｂ）としては、フルオロモノエン（ａ）との共重合性の点から、フルオロジエン（ｂ１）〜（ｂ５）が好ましい。
ＣＦ２＝ＣＦＯ−Ｑｆ１−ＯＣＦ＝ＣＦ２  ・・・（ｂ１）、
ＣＨ２＝ＣＦＣＦ２Ｏ−Ｑｆ２−ＯＣＦ２ＣＦ＝ＣＨ２  ・・・（ｂ２）、
ＣＨ２＝ＣＦＣＦ２Ｏ−Ｑｆ３−ＯＣＦ＝ＣＦ２  ・・・（ｂ３）
ＣＨ２＝ＣＨ−Ｑｆ４−ＣＨ＝ＣＨ２      ・・・（ｂ４）
ＣＨ２＝ＣＨ−Ｑｆ５−ＯＣＦ＝ＣＦ２      ・・・（ｂ５）
【００３２】
Ｑｆ１は、炭素数３〜１０のフルオロアルキレン基、又は炭素原子−炭素原子間にエーテル性酸素原子を１個以上有する炭素数３〜１０のフルオロアルキレン基である。Ｑｆ１の原子数（炭素原子と酸素原子の合計）は、３〜８が好ましく、３〜６がより好ましい。
Ｑｆ２は、炭素数１〜１０のフルオロアルキレン基、又は炭素原子−炭素原子間にエーテル性酸素原子を１個以上有する炭素数２〜１０のフルオロアルキレン基である。Ｑｆ２の原子数（炭素原子と酸素原子の合計）は、１〜６が好ましく、１〜４がより好ましい。
Ｑｆ３は、炭素数２〜１０のフルオロアルキレン基、又は炭素原子−炭素原子間にエーテル性酸素原子を１個以上有する炭素数２〜１０のフルオロアルキレン基である。Ｑｆ３の原子数（炭素原子と酸素原子の合計）は、２〜７が好ましく、２〜５がより好ましい。
Ｑｆ４は、炭素数４〜１０のフルオロアルキレン基、又は炭素原子−炭素原子間にエーテル性酸素原子を１個以上有する炭素数４〜１０のフルオロアルキレン基である。Ｑｆ４の原子数（炭素原子と酸素原子の合計）は、４〜１０が好ましく、４〜６がより好ましい。
Ｑｆ５は、炭素数４〜１０のフルオロアルキレン基、又は炭素原子−炭素原子間にエーテル性酸素原子を１個以上有する炭素数３〜１０のフルオロアルキレン基である。Ｑｆ５の原子数（炭素原子と酸素原子の合計）は、４〜１０が好ましく、４〜６がより好ましい。
Ｑｆ１、Ｑｆ２、Ｑｆ３、Ｑｆ４、及びＱｆ５のフルオロアルキレン基は、分岐構造を有してもよい。
【００３３】
フルオロジエン（ｂ１）としては、モノマーの入手容易性が高く、二重結合どうしが離れ、環化重合を抑制できる点から、フルオロジエン（ｂ１１）及びフルオロジエン（ｂ１２）が好ましい。
ＣＦ２＝ＣＦＯ−Ｑｆ１１−ＯＣＦ＝ＣＦ２  ・・・（ｂ１１）、
ＣＦ２＝ＣＦＯＣＨ２−Ｑｆ１２−ＣＨ２ＯＣＦ＝ＣＦ２  ・・・（ｂ１２）。
【００３４】
Ｑｆ１１は、炭素数３〜８のペルフルオロアルキレン基、又は炭素原子−炭素原子間にエーテル性酸素原子を１個以上有する炭素数３〜８のペルフルオロアルキレン基である。
Ｑｆ１２は、炭素数１〜６のペルフルオロアルキレン基、又は炭素原子−炭素原子間にエーテル性酸素原子を１個以上有する炭素数２〜６のペルフルオロアルキレン基である。
【００３５】
フルオロジエン（ｂ１１）としては、下記のものが挙げられる。
ＣＦ２＝ＣＦＯ（ＣＦ２）４ＯＣＦ＝ＣＦ２、
ＣＦ２＝ＣＦＯ（ＣＦ２）５ＯＣＦ＝ＣＦ２、
ＣＦ２＝ＣＦＯ（ＣＦ２）６ＯＣＦ＝ＣＦ２、
ＣＦ２＝ＣＦＯ（ＣＦ２）４ＯＣＦ（ＣＦ３）ＣＦ２ＯＣＦ＝ＣＦ２等。
【００３６】
フルオロジエン（ｂ２）としては、モノマーの入手容易性が高く、二重結合どうしが離れ、環化重合を抑制できる点から、フルオロジエン（ｂ２１）が好ましい。
ＣＨ２＝ＣＦＣＦ２Ｏ−Ｑｆ２１−ＯＣＦ２ＣＦ＝ＣＨ２  ・・・（ｂ２１）。
Ｑｆ２１は、炭素数１〜８のペルフルオロアルキレン基、又は炭素原子−炭素原子間にエーテル性酸素原子を１個以上有する炭素数２〜８のペルフルオロアルキレン基である。
【００３７】
フルオロジエン（ｂ２１）としては、下記のものが挙げられる。
ＣＨ２＝ＣＦＣＦ２Ｏ（ＣＦ２）２ＯＣＦ２ＣＦ＝ＣＨ２、
ＣＨ２＝ＣＦＣＦ２Ｏ（ＣＦ２）３ＯＣＦ２ＣＦ＝ＣＨ２、
ＣＨ２＝ＣＦＣＦ２Ｏ（ＣＦ２）４ＯＣＦ２ＣＦ＝ＣＨ２、
ＣＨ２＝ＣＦＣＦ２Ｏ（ＣＦ２）２ＯＣＦ（ＣＦ３）ＣＦ２ＯＣＦ２ＣＦ＝ＣＨ２等。
【００３８】
フルオロジエン（ｂ３）としては、モノマーの入手容易性が高く、二重結合どうしが離れ、環化重合を抑制できる点から、フルオロジエン（ｂ３１）が好ましい。
ＣＨ２＝ＣＦＣＦ２Ｏ−Ｑｆ３１−ＯＣＦ＝ＣＦ２  ・・・（ｂ３１）。
Ｑｆ３１は、炭素数１〜６のペルフルオロアルキレン基、又は炭素原子−炭素原子間にエーテル性酸素原子を１個以上有する炭素数２〜６のペルフルオロアルキレン基である。
【００３９】
フルオロジエン（ｂ３１）としては、下記のものが挙げられる。
ＣＨ２＝ＣＦＣＦ２ＯＣＦ（ＣＦ３）ＣＦ２ＯＣＦ＝ＣＦ２、
ＣＨ２＝ＣＦＣＦ２ＯＣＦ（ＣＦ３）ＣＦ２ＯＣＦ（ＣＦ３）ＣＦ２ＯＣＦ＝ＣＦ２等。
【００４０】
フルオロジエン（ｂ４）としては、モノマーの入手容易性が高く、二重結合どうしが離れ、環化重合を抑制できる点から、フルオロジエン（ｂ４１）及び（ｂ４２）が好ましい。
ＣＨ２＝ＣＨ−Ｑｆ４１−ＣＨ＝ＣＨ２  ・・・（ｂ４１）。
ＣＨ２＝ＣＨＣＨ２−Ｑｆ４２−ＣＨ２ＣＨ＝ＣＨ２  ・・・（ｂ４２）。
Ｑｆ４１は、炭素数４〜６のペルフルオロアルキレン基、又は炭素原子−炭素原子間にエーテル性酸素原子を１個以上有する炭素数４〜６のペルフルオロアルキレン基である。
Ｑｆ４２は、炭素数２〜６のペルフルオロアルキレン基、又は炭素原子−炭素原子間にエーテル性酸素原子を１個以上有する炭素２〜６のペルフルオロアルキレン基である。
【００４１】
フルオロジエン（ｂ４１）としては、下記のものが挙げられる。
ＣＨ２＝ＣＨ（ＣＦ２）４ＣＨ＝ＣＨ２、
ＣＨ２＝ＣＨ（ＣＦ２）６ＣＨ＝ＣＨ２、
ＣＨ２＝ＣＨＣＦ（ＣＦ３）（ＣＦ２）２ＣＦ（ＣＦ３）ＣＨ＝ＣＨ２。
フルオロジエン（ｂ４２）としては、
ＣＨ２＝ＣＨＣＨ２（ＣＦ２）２ＣＨ２ＣＨ＝ＣＨ２、
ＣＨ２＝ＣＨＣＨ２（ＣＦ２）４ＣＨ２ＣＨ＝ＣＨ２、
ＣＨ２＝ＣＨＣＨ２（ＣＦ２）６ＣＨ２ＣＨ＝ＣＨ２等。
【００４２】
フルオロジエン（ｂ５）としては、モノマーの入手容易性が高く、二重結合どうしが離れ、環化重合を抑制できる点から、フルオロジエン（ｂ５１）及び（ｂ５２）が好ましい。
ＣＨ２＝ＣＨ−Ｑｆ５１−ＯＣＦ＝ＣＦ２      ・・・（ｂ５１）
ＣＨ２＝ＣＨＣＨ２−Ｑｆ５２−ＯＣＦ＝ＣＦ２      ・・・（ｂ５２）
Ｑｆ５１は、炭素数４〜６のペルフルオロアルキレン基、又は炭素原子−炭素原子間にエーテル性酸素原子を１個以上有する炭素数４〜６のペルフルオロアルキレン基である。
Ｑｆ５２は、炭素数３〜６のペルフルオロアルキレン基、又は炭素原子−炭素原子間にエーテル性酸素原子を１個以上有する炭素３〜６のペルフルオロアルキレン基である。
【００４３】
フルオロジエン（ｂ５１）としては、
ＣＨ２＝ＣＨ（ＣＦ２）４ＯＣＦ２＝ＣＦ２、
ＣＨ２＝ＣＨ（ＣＦ２）６ＯＣＦ２＝ＣＦ２、
ＣＨ２＝ＣＨＣＦ（ＣＦ３）（ＣＦ２）３ＯＣＦ＝ＣＦ２等。
【００４４】
フルオロジエン（ｂ）としては、硬化性含フッ素重合体の合成の際に、重合性二重結合が末端に残りやすい適度なラジカル付加反応性を有する点、かつ耐熱性に優れた硬化物が得られる点から、フルオロジエン（ｂ１）がより好ましく、フルオロジエン（ｂ１１）がさらに好ましい。
フルオロジエン（ｂ）は、１種を単独で用いてもよく、２種以上を組み合わせて用いてもよい。
【００４５】
構成単位（Ｂ）の含有量は、最終的に得られる硬化物の耐熱性及び耐薬品性の点、並びに最終的に得られる硬化物のエラストマーとしての特性の点から、構成単位（Ａ）と構成単位（Ｂ）との合計モル数に対して、０．１〜１０モル％が好ましく、０．５〜５モル％がより好ましい。
【００４６】
（構成単位（Ｃ））
構成単位（Ｃ）は、モノマー（ｃ）に基づく構成単位である。
モノマー（ｃ）は、プロピレン、エチレン及びイソブチレンからなる群から選ばれる１種以上である。
構成単位（Ｃ）は、硬化性含フッ素重合体の分子鎖を構成する構成単位の一成分であることが好ましい。硬化性含フッ素重合体が、構成単位（Ａ）及び構成単位（Ｃ）を有する分子鎖を有することによって、透明性の向上や、成形加工性の改良、軽量化が期待できる。
【００４７】
構成単位（Ｃ）を含有する場合、その含有量は、最終的に得られる硬化物の耐熱性及び耐薬品性の点、並びに最終的に得られる硬化物のエラストマーとしての特性の点から、構成単位（Ａ）と構成単位（Ｂ）との合計モル数に対して、０．１〜１００モル％が好ましく、０．１〜５０モル％がより好ましい。
【００４８】
（構成単位（Ｄ））
構成単位（Ｄ）は、フルオロモノエン（ａ）、フルオロジエン（ｂ）及びモノマー（ｃ）を除く他のモノマー（ｄ）に基づく構成単位である。
【００４９】
モノマー（ｄ）としては、架橋性部位が増え、硬化性含フッ素重合体の硬化反応の効率を高めることができる点から、臭素又はヨウ素を含有するモノマーが好ましい。
臭素又はヨウ素を含有するモノマーとしては、下記のものが挙げられる。
ＣＦ２＝ＣＦＢｒ、
ＣＨ２＝ＣＨＣＦ２ＣＦ２Ｂｒ、
ＣＦ２＝ＣＦＯＣＦ２ＣＦ２Ｉ、
ＣＦ２＝ＣＦＯＣＦ２ＣＦ２Ｂｒ、
ＣＦ２＝ＣＦＯＣＦ２ＣＦ２ＣＨ２Ｉ、
ＣＦ２＝ＣＦＯＣＦ２ＣＦ２ＣＨ２Ｂｒ、
ＣＦ２＝ＣＦＯＣＦ２ＣＦ（ＣＦ３）ＯＣＦ２ＣＦ２ＣＨ２Ｉ、
ＣＦ２＝ＣＦＯＣＦ２ＣＦ（ＣＦ３）ＯＣＦ２ＣＦ２ＣＨ２Ｂｒ。
【００５０】
構成単位（Ｄ）を含有する場合、その含有量は、最終的に得られる硬化物の耐熱性及び耐薬品性の点、並びに最終的に得られる硬化物のエラストマーとしての特性の点から、構成単位（Ａ）と構成単位（Ｂ）との合計モル数に対して、０．０１〜５モル％が好ましく、０．０１〜３モル％がより好ましい。
【００５１】
構成単位（Ｄ）を構成するモノマー（ｄ）として、臭素又はヨウ素を含有するモノマーを使用した場合、硬化性含フッ素重合体中に架橋性部位を導入できるだけでなく、側鎖に導入された臭素原子、あるいはヨウ素原子末端を起点として、さらに重合が進行する。そのため、構成単位（Ｄ）が分岐点となる。つまり、臭素又はヨウ素を含有するモノマーの共重合により、架橋性部位と分岐点の双方を増やすことができる。
【００５２】
（重合性二重結合）
硬化性含フッ素重合体は、フルオロジエン（ｂ）に由来する重合性二重結合を有する。たとえば、フルオロジエン（ｂ）として、ＣＦ２＝ＣＦＯ（ＣＦ２）４ＯＣＦ＝ＣＦ２（以下、Ｃ４ＤＶＥと記す。）を用いた場合、得られる硬化性含フッ素重合体は、下式の構成単位等を有する。
【００５３】
【化１】
2014030586.tif 000002
【００５４】
硬化性含フッ素重合体の重合性二重結合の含有量は、０．０１〜０．５ｍｍｏｌ／ｇであり、０．０３〜０．３ｍｍｏｌ／ｇが好ましい。重合性二重結合の含有量が下限値以上であれば、硬化性含フッ素重合体を硬化する際に充分に硬化反応を起こしやすく、優れた耐熱性及び耐薬品性を有する硬化物が得られる。重合性二重結合の含有量が上限値以下であれば、硬化物中に残存する未反応の重合性二重結合の分解による耐熱性の低下を抑制できる。また、硬化性含フッ素重合体の製造時の硬化反応によるゲル化や高分子量化による流動性の低下を抑制できる。また、重合性二重結合の数が少なく、硬化物において架橋点間分子量が大きいため、硬化物がエラストマーとしての特性を充分に示す。
重合性二重結合の含有量は、硬化性含フッ素重合体の赤外吸収スペクトルにおける、重合性二重結合に由来する吸収ピークの面積及び重合性二重結合のモル吸光係数から、後述する式（１）によって算出できる。
【００５５】
（固有粘度）
硬化性含フッ素重合体の固有粘度は、０．１〜１ｄＬ／ｇであり、０．２〜０．８ｄＬ／ｇが好ましい。固有粘度が下限値以上であれば、硬化性含フッ素重合体の質量平均分子量が充分に高くなり、硬化物に残存する低分子量の硬化性含フッ素重合体を抑制でき、その結果、耐熱性に優れる硬化物が得られる。固有粘度が上限値以下であれば、分子量が高すぎないため、ポリマー中のゲル分の発生がなく、様々な形状への成形加工性に優れた重合体が得られる。
硬化性含フッ素重合体の固有粘度が比較的小さい場合、流動性が低くなるため、発光素子の封止材として用いることもできる。
固有粘度は、ウベローデ型粘度計を用いて３０℃にて測定する。
【００５６】
（ヨウ素原子の含有量）
本発明の硬化性含フッ素重合体のヨウ素原子の含有量は、０．１〜２０μｍｏｌ／ｇが好ましく、０．２〜１０μｍｏｌ／ｇがより好ましい。硬化性含フッ素重合体のヨウ素原子の含有量が下限値以上であれば、架橋性部位が増えるため、硬化反応の効率を高めることができる。硬化性含フッ素重合体のヨウ素原子の含有量が上限値以下であれば、硬化に使用されなかったヨウ素原子の量を抑えることができ、硬化性に優れ、硬化物は耐熱性、耐薬品性に優れる。
【００５７】
（作用効果）
以上説明した本発明の硬化性含フッ素重合体にあっては、フルオロモノエン（ａ）に基づく構成単位（Ａ）と、非環化重合性のフルオロジエン（ｂ）に基づく構成単位（Ｂ）とを有し、重合性二重結合の含有量が、０．０１〜０．５ｍｍｏｌ／ｇであり、固有粘度が０．１〜１ｄＬ／ｇであるため、硬化性に優れる。
得られる硬化物は、耐熱性及び耐薬品性に優れ、エラストマーとしての優れた特性を示す。
【００５８】
＜硬化性含フッ素重合体の製造方法＞
本発明の硬化性含フッ素重合体の製造方法は、下記の工程（α）及び工程（β）を有する。
（α）フルオロモノエン（ａ）を含むモノマー成分を、ヨウ素原子を有する連鎖移動剤の存在下にラジカル共重合して、ヨウ素末端の重合体（Ｘ）を得る工程。
（β）ヨウ素末端の重合体（Ｘ）の存在下にフルオロジエン（ｂ）をラジカル重合し、ヨウ素末端の重合体（Ｘ）の末端にフルオロジエン（ｂ）に基づく構成単位（Ｂ）を導入する工程。
【００５９】
（工程（α））
工程（α）は、フルオロモノエン（ａ）を含むモノマー成分を、ヨウ素原子を有する連鎖移動剤の存在下にラジカル共重合して、ヨウ素末端の重合体（Ｘ）を得る工程である。
工程（α）において、フルオロモノエン（ａ）、必要に応じてフルオロジエン（ｂ）、モノマー（ｃ）、他のモノマー（ｄ）を含むモノマー成分を、ヨウ素原子を有する連鎖移動剤、必要に応じてラジカル重合開始剤の存在下にラジカル共重合して、ヨウ素末端の重合体（Ｘ）を得ることが好ましい。
【００６０】
ラジカル共重合法としては、乳化重合法、溶液重合法、懸濁重合法、塊状重合法等の公知の重合法が挙げられる。ヨウ素末端の重合体（Ｘ）がエラストマーの場合、ヨウ素末端の重合体（Ｘ）の分子量を高める必要があるため、水溶性ラジカル重合開始剤を用いた乳化重合法が好ましい。
重合温度は、０〜１００℃が好ましい。
【００６１】
前記モノマー成分は、フルオロモノエン（ａ）を含む。さらに、フルオロジエン（ｂ）、モノマー（ｃ）及び他のモノマー（ｄ）を含んでもよい。
フルオロモノエン（ａ）としては、構成単位（Ａ）を構成するモノマーとして上述したものが挙げられ、ＴＦＥ、ヘキサフルオロプロピレン、フッ化ビニリデン及びＣＦ２＝ＣＦＯ−Ｒｆ１からなる群から選ばれる２種以上が好ましく、ＴＦＥとＣＦ２＝ＣＦＯ−Ｒｆ１との組み合わせがより好ましい。
【００６２】
モノマー成分に含ませるフルオロジエン（ｂ）としては、構成単位（Ｂ）を構成するモノマーとして上述したものが挙げられ、ＣＦ２＝ＣＦＯ（ＣＦ２）３ＯＣＦ＝ＣＦ２、Ｃ４ＤＶＥが好ましい。
フルオロジエン（ｂ）を含むモノマー成分をラジカル共重合することによって、フルオロジエン（ｂ）中の二重結合がいずれも重合し、得られるヨウ素末端の重合体（Ｘ）に分岐点が導入される。
【００６３】
他のモノマー（ｄ）として、臭素又はヨウ素を含有するモノマーを含むモノマー成分をラジカル共重合することによって、得られるヨウ素末端の重合体（Ｘ）に分岐点が導入される。
【００６４】
分岐点となるフルオロジエン（ｂ）に基づく構成単位、及び臭素又はヨウ素を含有するモノマーに基づく構成単位を含有する場合、その合計の含有量は、ヨウ素末端の重合体（Ｘ）を構成する構成単位（Ａ）と構成単位（Ｃ）との合計モル数に対して、０．０１〜５モル％が好ましく、０．０１〜３モル％がより好ましく、０．０５〜１モル％がさらに好ましい。
【００６５】
ヨウ素末端の重合体（Ｘ）に分岐点が導入されると、ヨウ素末端の重合体（Ｘ）におけるヨウ素末端が１分子中に３つ以上となり、線状のヨウ素末端の重合体（Ｘ）と比較して、最終的に得られる硬化性含フッ素重合体の硬化反応の効率を高めることができる。
【００６６】
連鎖移動剤としては、ヨウ素原子を有する公知の連鎖移動剤が挙げられる。連鎖移動剤としては、フルオロモノエン（ａ）、及びフルオロジエン（ｂ）との反応性の点から、ＩＲｆ２Ｉが好ましい。
Ｒｆ２は、炭素数１〜１２のフルオロアルキレン基、又は炭素原子−炭素原子間にエーテル性酸素原子を１個以上有する炭素数２〜１２のフルオロアルキレン基（オキサフロオロアルキレン基）である。Ｒｆ２は、炭素数３〜１２のフルオロアルキレン基又はオキサフルオロアルキレン基が好ましく、炭素数３〜１２のペルフルオロアルキレン基がより好ましい。
【００６７】
ＩＲｆ２Ｉとしては、ジヨードジフルオロメタン、１，２−ジヨードペルフルオロエタン、１，３−ジヨードペルフルオロプロパン、１，４−ジヨードペルフルオロブタン、１，５−ジヨードペルフルオロペンタン、１，６−ジヨードペルフルオロヘキサン、１，７−ジヨードペルフルオロヘプタン、１，８−ジヨードペルフルオロオクタン等が好ましい。
ＩＲｆ２Ｉとしては、１，４−ジヨードペルフルオロブタン、１，６−ジヨードペルフルオロヘキサンが特に好ましい。
【００６８】
連鎖移動剤は、ラジカル共重合時の初期に一括で仕込んでもよく、順次供給してもよい。ヨウ素末端の重合体（Ｘ）の分子量の均一化の点から、初期に一括で仕込むことが好ましい。
連鎖移動剤の使用量は、モノマー成分の全モノマーの合計モル数に対して、０．０１〜５モル％が好ましく、０．０５〜１モル％がより好ましい。
【００６９】
ラジカル重合開始剤としては、含フッ素重合体の製造に用いられている公知のラジカル重合開始剤が挙げられる。ラジカル重合開始剤は、重合方法に応じて適宜選択すればよい。水性媒体中での重合（乳化重合法等）の場合には、水溶性ラジカル重合開始剤が好ましい。溶液重合の場合には、有機過酸化物開始剤やアゾ系開始剤が好ましい。
【００７０】
水溶性ラジカル重合開始剤としては、過硫酸アンモニウム等の過硫酸塩、過酸化水素、ジコハク酸過酸化物、アゾビスイソブチルアミジン二塩酸塩等の有機系開始剤等が挙げられる。また、過硫酸類又は過酸化水素と、亜硫酸水素ナトリウム、チオ硫酸ナトリウム等の還元剤との組み合わせからなるレドックス系開始剤や、該レドックス系開始剤に、さらに少量の鉄、第一鉄塩、硫酸銀等を共存させた無機系開始剤も用いることができる。
【００７１】
ラジカル重合開始剤は、ラジカル共重合時の初期に一括で仕込んでもよく、順次供給してもよい。重合反応の均一性、得られるヨウ素末端の重合体（Ｘ）の分子量分布の制御性等の点から、重合反応の進行に応じて順次供給することが好ましい。
ラジカル重合開始剤の量は、モノマー成分の全モノマーの合計質量数に対して、０．０１〜３質量％が好ましく、０．１〜１質量％がより好ましい。
【００７２】
水性媒体中での重合の場合には、連鎖移動剤及びラジカル重合開始剤とともに、ｐＨ緩衝剤を用いてもよい。
ｐＨ緩衝剤としては、無機塩類（リン酸水素二ナトリウム、リン酸二水素ナトリウム、炭酸水素ナトリウム、これらの水和物等）等が挙げられる。
【００７３】
ヨウ素末端の重合体（Ｘ）のヨウ素原子の含有量は、０．００１〜０．１ｍｍｏｌ／ｇが好ましく、０．００５〜０．０５ｍｍｏｌ／ｇがより好ましい。ヨウ素原子の含有量が下限値以上であれば、ヨウ素末端の重合体（Ｘ）の末端に、フルオロジエン（ｂ）に基づく構成単位（Ｂ）を充分に導入できる。ヨウ素原子の含有量が上限値以下であれば、硬化物において架橋点間分子量が大きくなるため、硬化物がエラストマーとしての特性をさらに充分に示すことができる。
【００７４】
ヨウ素末端の重合体（Ｘ）における構成単位の組み合わせ（ただし、分岐点を構成する構成単位を除く。）としては、下記の組み合わせが挙げられる。
フッ化ビニリデンに基づく構成単位とヘキサフルオロプロピレンに基づく構成単位との組み合わせ、
フッ化ビニリデンに基づく構成単位とＴＦＥに基づく構成単位とヘキサフルオロプロピレンに基づく構成単位との組み合わせ、
フッ化ビニリデンに基づく構成単位とＣＴＦＥに基づく構成単位との組み合わせ、
ＴＦＥに基づく構成単位とプロピレンに基づく構成単位との組み合わせ、
ＴＦＥに基づく構成単位とプロピレンに基づく構成単位とフッ化ビニリデンに基づく構成単位との組み合わせ、
ＴＦＥに基づく構成単位とＰＡＶＥに基づく構成単位との組み合わせ、
フッ化ビニリデンに基づく構成単位とＴＦＥに基づく構成単位とＰＡＶＥに基づく構成単位との組み合わせ、
ＴＦＥに基づく構成単位とプロピレンに基づく構成単位とＰＡＶＥに基づく構成単位との組み合わせ。
これらの組み合わせの中でも、ＴＦＥに基づく構成単位とＰＡＶＥに基づく構成単位との組み合わせが耐熱性と耐薬品性を両立できる点で好ましい。
【００７５】
（工程（β））
工程（β）は、ヨウ素末端の重合体（Ｘ）の存在下にフルオロジエン（ｂ）をラジカル重合し、ヨウ素末端の重合体（Ｘ）の末端に、フルオロジエン（ｂ）に基づく構成単位（Ｂ）を導入する工程である。
工程（β）において、必要に応じてラジカル重合開始剤の存在下に、ヨウ素末端の重合体（Ｘ）及びフルオロジエン（ｂ）を加熱することによって、ヨウ素末端の重合体（Ｘ）の末端に、フルオロジエン（ｂ）に基づく構成単位（Ｂ）を導入することが好ましい。
【００７６】
ヨウ素末端の重合体（Ｘ）の末端に付加反応するフルオロジエン（ｂ）としては、構成単位（Ｂ）を構成するモノマーとして上述したものが挙げられ、フルオロジエン（ｂ１）〜（ｂ５）が好ましく、フルオロジエン（ｂ１）がより好ましく、フルオロジエン（ｂ１１）がさらに好ましい。
【００７７】
フルオロジエン（ｂ）は、分子内に重合性二重結合を２つ有する非環化重合性の含フッ素化合物である。すなわち、硬化性含フッ素重合体を製造する際、フルオロジエン（ｂ）の２つの重合性二重結合のうちの一つが、ヨウ素末端の重合体（Ｘ）への付加反応に寄与せず、反応後も二重結合のまま残存する。
具体的には、ラジカル重合開始剤の加熱分解によって生じたラジカルが、ヨウ素末端の重合体（Ｘ）のヨウ素原子を引き抜くことによって、ヨウ素末端の重合体（Ｘ）の末端にラジカルが生成した後、フルオロジエン（ｂ）の付加反応が生じる。ラジカル付加反応によって、フルオロジエン（ｂ）の添加量に応じて、１つ又は複数のフルオロジエン（ｂ）がヨウ素末端の重合体（Ｘ）の末端に付加する。その際、フルオロジエン（ｂ）の２つの重合性二重結合のうちの１つが反応して、他方は二重結合のまま残存する。該残存した二重結合が架橋性部位となるため、硬化性含フッ素重合体は、架橋助剤等を添加しなくても自己架橋性を有する。
【００７８】
フルオロジエン（ｂ）の仕込み量は、ヨウ素末端の重合体（Ｘ）の質量数に対して、１〜２０質量％が好ましく、３〜１０質量％がより好ましい。フルオロジエン（ｂ）の仕込み量が下限値以上であれば、ヨウ素末端の重合体（Ｘ）の末端に、フルオロジエン（ｂ）に基づく構成単位（Ｂ）を充分に導入できる。そのため、得られる硬化性含フッ素重合体の硬化反応が充分となり、硬化物の耐熱性が充分となる。フルオロジエン（ｂ）の仕込み量が上限値以下であれば、フルオロジエン（ｂ）が単独で重合体を形成しにくく、硬化性含フッ素重合体に残存することがない。そのため、硬化物の耐熱性の低下が抑えられる。
【００７９】
ヨウ素末端の重合体（Ｘ）へのフルオロジエン（ｂ）の付加反応は、溶媒存在下で行うことが好ましい。
溶媒としては、ヨウ素末端の重合体（Ｘ）と親和性の高い含フッ素溶媒が好ましい。含フッ素溶媒としては、ジクロロペンタフルオロプロパン（ＨＣＦＣ−２２５）、ＣＦ３ＣＨ２ＣＦ２Ｈ（ＨＦＣ−２４５ｆａ）、ＣＦ３ＣＦ２ＣＨ２ＣＦ２Ｈ（ＨＦＣ−３６５ｍｆｃ）、ペルフルオロヘキサン、ペルフルオロオクタン、ペルフルオロ（２−ブチルテトラヒドロフラン）、ペルフルオロ（トリブチルアミン）、ＣＦ３ＣＦ２ＣＦ２ＣＦ２ＣＦ２ＣＦ２Ｈ、ＣＦ３ＣＨ２ＯＣＦ２ＣＦ２Ｈ、ＣＦ３ＣＨ２ＯＣＨ２ＣＦ３、ＣＦ３ＣＦ２ＯＣＦ２ＣＦ２ＯＣＦ２ＣＦ３等が挙げられる。ヨウ素末端の重合体（Ｘ）が、ＴＦＥに基づく構成単位及びＰＡＶＥに基づく構成単位を有する重合体である場合には、溶媒としてはＣＦ３ＣＦ２ＣＦ２ＣＦ２ＣＦ２ＣＦ２Ｈが最も好ましい。
【００８０】
フルオロジエン（ｂ）の付加反応に用いるラジカル重合開始剤としては、ラジカル重合開始剤の半減期が１０時間となる温度（以下、１０時間半減期温度と記す。）が２０〜１２０℃の各種の有機過酸化物やアゾ化合物が挙げられる。
反応溶液中のラジカル重合開始剤の濃度は、０．１〜５質量％が好ましく、０．５〜２質量％がより好ましい。
反応温度は、ラジカル重合開始剤の１０時間半減期温度及びフルオロジエン（ｂ）の付加速度とのバランスにより決めることが好ましい。反応温度は、２０〜１２０℃が好ましく、４０〜９０℃がより好ましい。
【００８１】
なお、工程（α）でフルオロジエン（ｂ）を併用する場合、フルオロモノエン（ａ）とフルオロジエン（ｂ）の一方の二重結合とが共重合し、ヨウ素末端の重合体（Ｘ）に構成単位（Ｂ）が導入される。そして、構成単位（Ｂ）中のもう一方の二重結合は、多量に存在するフルオロモノエン（ａ）と共重合しやすいことから、フルオロジエン（ｂ）の二重結合の両方が重合する結果、構成単位（Ｂ）が分岐点を形成するものと考えられる。
一方、工程（β）では、モノマーとしてフルオロジエン（ｂ）のみを使用する。この場合、フルオロジエン（ｂ）の一方の二重結合が反応し、重合体（Ｘ）の末端に構成単位（Ｂ）が導入されると、構成単位（Ｂ）中のもう一方の二重結合は、フルオロジエン（ｂ）との重合性が高くないため、そのまま残存し、架橋性部位となるものと考えられる。
【００８２】
（作用効果）
以上説明した本発明の硬化性含フッ素重合体の製造方法にあっては、フルオロモノエン（ａ）を含むモノマー成分を、ヨウ素原子を有する連鎖移動剤の存在下にラジカル共重合して、ヨウ素末端の重合体（Ｘ）を得、次いで、該ヨウ素末端の重合体（Ｘ）の末端にフルオロジエン（ｂ）に基づく構成単位（Ｂ）を導入するため、本発明の硬化性含フッ素重合体を簡便に製造できる。
【００８３】
＜含フッ素重合体硬化物＞
本発明の含フッ素重合体硬化物は、本発明の硬化性含フッ素重合体を、有機過酸化物の存在下に硬化してなるものである。本発明の含フッ素重合体硬化物は、エラストマーとしての特性を示すフルオロエラストマーであることが好ましく、ペルフルオロエラストマーであることがより好ましい。
【００８４】
（硬化性含フッ素重合体の硬化）
本発明の硬化性含フッ素重合体に、有機過酸化物、必要に応じて受酸剤、各種のフィラーを配合し、加熱することによって、硬化できる。硬化性含フッ素重合体に前記成分を配合したものを硬化性含フッ素重合体組成物ともいう。
また、硬化性含フッ素重合体は、単体でも、紫外線照射によって硬化できる。ここで、硬化は、構成単位（Ｂ）に由来する重合性二重結合（架橋性部位）間にて反応が生起することによって進行すると考えられる。
【００８５】
有機過酸化物は、加熱によって容易にラジカルを発生するものであればよい。
有機過酸化物としては、半減期が１分となる温度（１分間半減期温度ともいう。）が１３０〜２２０℃であるものが好ましい。有機過酸化物としては、１，１−ジ（ｔ−ヘキシルペルオキシ）−３，５，５−トリメチルシクロへキサン、２，５−ジメチルへキサン−２，５−ジヒドロペルオキシド、ジ−ｔ−ブチルペルオキシド、ｔ−ブチルクミルペルオキシド、ジクミルペルオキシド、α，α’−ビス（ｔ−ブチルペルオキシ）−ｐ−ジイソプロピルベンゼン、２，５−ジメチル−２，５−ジ（ｔ−ブチルペルオキシ）−へキサン、２，５−ジメチル−２，５−ジ（ｔ−ブチルペルオキシ）−へキシン−３、ジベンゾイルペルオキシド、ｔ−ブチルペルオキシベンゼン、２，５−ジメチル−２，５−ジ（ベンゾイルペルオキシ）へキサン、ｔ−ブチルペルオキシマレイン酸、ｔ−ヘキシルペルオキシイソプロピルモノカーボネート等が挙げられる。有機過酸化物としては、α，α’−ビス（ｔ−ブチルペルオキシ）−ｐ−ジイソプロピルベンゼンが特に好ましい。
【００８６】
有機過酸化物は、１種を単独で用いてもよく、２種以上を併用してもよい。
有機過酸化物の配合量は、硬化性含フッ素重合体の質量数に対して、０．１〜５質量％が好ましく、０．２〜４質量％がより好ましく、０．５〜３質量％がさらに好ましい。有機過酸化物の配合量が下限値以上であれば、硬化反応の効率が向上する。有機過酸化物の配合量が上限値以下であれば、ラジカル反応に寄与しない無効分解物の生成量を抑制しやすい。
【００８７】
受酸剤は、硬化反応を促進する成分である。
受酸剤としては、酸化マグネシウム、酸化亜鉛、水酸化カルシウム、酸化カルシウム、酸化鉛、二塩基性亜リン酸鉛、ハイドロタルサイト等が挙げられる。受酸剤としては、酸化マグネシウム、酸化亜鉛が好ましく、酸化マグネシウムがより好ましい。受酸剤は、１種を単独で用いてもよく、２種以上を併用してもよい。
【００８８】
受酸剤の配合量は、硬化性含フッ素重合体の質量数に対して、０．１〜２０質量％が好ましく、０．２〜１０質量％がより好ましい。受酸剤の配合量が下限値以上であれば、受酸剤による効果が得られやすい。受酸剤の配合量が上限値以下であれば、硬化物が必要以上に硬くなる等の物性に影響を与えることを抑制しやすい。
【００８９】
本発明の硬化性含フッ素重合体は、透明性が高いため紫外線を透過しやすく、構成単位（Ｂ）に由来する重合性二重結合（架橋性部位）が紫外線照射によって硬化反応を起こす。波長２００〜３００ｎｍの紫外線を照射する場合、光開始剤等を配合しなくてもよい。
【００９０】
本発明の硬化性含フッ素重合体への有機過酸化物及び受酸剤の配合方法は、特に限定されず、公知の方法を採用できる。硬化性含フッ素重合体、有機過酸化物及び必要に応じて配合する受酸剤、その他の添加剤等を、２本ロール、バンバリーミキサー、ニーダー等の混練機を用いて混練する方法が好ましい。また、前記各成分を溶媒に溶解又は分散した状態で混練して配合する方法も採用できる。
【００９１】
前記各成分の配合において、まず、発熱によって反応又は分解が起きにくい成分を硬化性含フッ素重合体と充分に混錬し、次いで、反応しやすい成分又は分解しやすい成分を混錬することが好ましい。
たとえば、有機過酸化物は後から混練することが好ましい。混練の際、硬化反応が進行しないようにする点から、混練機を水冷して２０〜１２０℃の温度範囲に維持することが好ましい。
【００９２】
硬化性含フッ素重合体の成形方法としては、有機過酸化物による硬化及び紫外線照射による硬化のいずれの場合も、押出成形、射出成形、トランスファー成形、プレス成形等の公知の成形方法を採用できる。
成形時の加熱温度は、１３０〜２２０℃が好ましく、１４０〜２００℃がより好ましく、１５０〜２００℃が特に好ましい。
【００９３】
前記条件で加熱して硬化した含フッ素重合体硬化物（一次硬化物）を、必要に応じて電気、熱風、蒸気等を熱源とするオーブン等で、さらに加熱して硬化を進行させること（以下、二次硬化と記す。）も好ましい。二次硬化を行うことによって、硬化物に含まれる有機過酸化物の残渣が分解、揮散し、その量が低減される。
二次硬化時の加熱温度としては、１５０〜２８０℃が好ましく、１８０〜２６０℃がより好ましく、２００〜２５０℃がさらに好ましい。
二次硬化における加熱時間は、１〜４８時間が好ましく、２〜２４時間がより好ましい。
【００９４】
（用途）
本発明の硬化性含フッ素重合体は、その硬化性を用いて、ゴム、樹脂、コーティング剤、塗料、封止材等の用途に使用できる。
本発明の含フッ素重合体硬化物は、輸送機械（自動車等）、一般機器、電気機器、半導体製造装置、化学プラント装置等の幅広い分野において、各種のゴム物品や硬化樹脂物品として利用される。
ゴム物品としては、シール材（Ｏリング、シート、ガスケット、オイルシール、ベアリングシール等）、ダイヤフラム、緩衝材、防振材、電線被覆材、工業ベルト類、チューブ・ホース類、シート類等が挙げられる。
硬化樹脂物品としては、発光素子（ＬＥＤ等）の封止材、パワー半導体封止材、回路基板絶縁材、シール材、接着剤等が挙げられる。
【００９５】
（作用効果）
以上説明した本発明の含フッ素共重合体硬化物にあっては、本発明の硬化性含フッ素重合体を有機過酸化物の存在下に硬化してなるものであるため、耐熱性及び耐薬品性に優れ、エラストマーとしての優れた特性を示す。
また、本発明の硬化性含フッ素重合体における共重合体組成、分子量、重合性二重結合の導入量等を変えることによって、硬化物がゴム物性を示すものから比較的硬く伸びの少ない樹脂特性を示すものまで製造できる。
【実施例】
【００９６】
以下、実施例によって本発明を詳細に説明するが、本発明はこれらの記載に限定されない。【００９７】
（固有粘度）
ウベローデ型粘度計を用いて、３０℃の高温水槽中で重合体の固有粘度を測定して分子量の目安とした。測定溶媒として、含フッ素溶媒（旭硝子社製、ＣＴ−ｓｏｌｖ１００Ｅ）を用いた。【００９８】
（重合性二重結合の含有量）
フィルム形状の重合体について、赤外吸収スペクトルを測定し、１８４３ｃｍ−１付近の吸収ピークの面積、Ｃ４ＤＶＥモノマーのビニル基のモル吸光係数：５４１．８（Ｌ／（ｍｏｌ・ｃｍ−２））から、下式（１）によって重合体のビニル基（ＣＦ２＝ＣＦＯ−）の含有量を算出した。
ε＝Ａ／（ｃｌ）  ・・・（１）。
ただし、εは、モル吸光係数であり、Ａは、１８４３ｃｍ−１付近の吸収ピークの面積（ｃｍ２）であり、ｃは、モル濃度（ｍｏｌ／Ｌ）であり、ｌは、フィルムの厚さ（ｃｍ）である。重合性二重結合の含有量（ｍｍｏｌ／ｇ）は密度２．０（ｇ／Ｌ）を用いて換算した。【００９９】
（ヨウ素原子の含有量）
重合体中のヨウ素原子の含有量は、重合体サンプルの２ｍｇを燃焼し、発生ガスを０．０２質量％ヒドラジン水溶液に吸収させることによって得られた溶液について、ＩＣＰ（Inductively Coupled Plasma）発光法（測定装置；パーキンエルマー社製ＥＬＡＮ  ＤＲＣII）によってヨウ素原子の含有量を測定した。【０１００】
（デュロメーター硬度）
ＪＩＳ  Ｋ６２５３（２００６年）に準じ、タイプＡデュロメーター硬度計を用いて、２５℃で硬化物の硬度（ショアＡ）を測定した。【０１０１】
（耐熱性）
硬化物を熱風オーブン中、所定温度で所定時間加熱した後のデュロメーター硬度を２５℃で測定し、その変化から、硬化物の耐熱性を評価した。硬度の変化が少ないものが耐熱性に優れる。流動、変形し、硬度を測定できない硬化物を×（不良）とした。
（耐薬品性）
硬化物を６０℃で１２時間、エチレンジアミンに浸漬し、その変化で耐薬品性を評価した。変化が少ないものが耐薬品性に優れる。着色、膨潤が見られない硬化物を○（良好）、黄色に着色した硬化物を×（不良）とした。【０１０２】
〔合成例１〕
ヨウ素末端の重合体（Ｘ１）の合成：
アンカー型撹拌翼を備えた内容積２０Ｌ（リットル）のステンレス鋼製耐圧反応器に、脱気したイオン交換水の８８００ｇ、ＣＦ３ＣＦ２ＯＣＦ２ＣＦ２ＯＣＦ２ＣＯＯＮＨ４の２２０ｇ、リン酸水素二ナトリウム・１２水和物の０．６４ｇ及びＣ４ＤＶＥの９ｇを仕込み、気相を窒素置換した。３７５ｒｐｍの回転速度で撹拌しながら、ＣＦ２＝ＣＦＯ−ＣＦ３（以下、ＰＭＶＥと記す。）の５６３ｇ、及びＴＦＥの１１５ｇを仕込み、内温を８０℃まで昇温させた。内圧は０．９０ＭＰａ−Ｇであった。さらに、過硫酸アンモニウムの２．５質量％水溶液の２５ｍＬを添加して重合を開始した。【０１０３】
重合の進行に伴い反応器の内圧が低下するため、内圧が０．８９ＭＰａ−Ｇに降下した時点で、ＴＦＥガスを圧入し、内圧を０．９１ＭＰａ−Ｇまで昇圧させた。この操作を繰り返して、反応器の内圧を０．８９〜０．９１ＭＰａ−Ｇに保持して重合反応を継続した。ＴＦＥの添加量が３０ｇになった時点で、１，４−ジヨードペルフルオロブタンの８ｇを窒素背圧により添加した。以降、ＴＦＥの８０ｇが添加される毎に、ＰＭＶＥの７０．５ｇを窒素背圧により添加した。ＰＭＶＥの圧入は、ＴＦＥの１１２０ｇを添加するまで続けた。重合開始からのＰＭＶＥの添加量の合計は９８７ｇだった。【０１０４】
過硫酸アンモニウム水溶液添加後のＴＦＥの総添加量が１２００ｇとなった時点で、ＴＦＥの添加を停止し、反応器の内温を１０℃まで冷却して重合反応を停止させた。その後、ヨウ素末端の重合体（Ｘ１）のラテックスの９８００ｇを得た。重合時間は９．５時間であった。
次いで、ラテックスの５０００ｇを撹拌しながら、ラテックスに９６質量％硫酸の５０ｇを添加して、ヨウ素末端の重合体（Ｘ１）を凝集させた。凝集物を分離した後、１回あたり５０００ｇの超純水によって１０回洗浄した。さらに、５０℃で１２時間、真空乾燥することによって白色のヨウ素末端の重合体（Ｘ１）を得た。【０１０５】
１９Ｆ−ＮＭＲによって求めたヨウ素末端の重合体（Ｘ１）の組成は、ＴＦＥに基づく構成単位／ＰＭＶＥに基づく構成単位／Ｃ４ＤＶＥに基づく構成単位＝７６／２４／０．０５（モル比）であり、Ｃ４ＤＶＥに由来する重合性二重結合に基づくシグナルは観測されなかった。したがって、Ｃ４ＤＶＥのビニル基は重合中にすべて消費され、ヨウ素末端の重合体（Ｘ１）中にはビニル基は存在しないと推定された。
ヨウ素末端の重合体（Ｘ１）の固有粘度は、０．４２ｄＬ／ｇであった。ヨウ素末端の重合体（Ｘ１）のヨウ素原子の含有量は、９．４μｍｏｌ／ｇであった。【０１０６】
〔合成例２〕
ヨウ素末端の重合体（Ｘ２）の合成：
Ｃ４ＤＶＥを用いないこと以外は、合成例１と同様にして、ヨウ素末端の重合体（Ｘ２）を得た。
ヨウ素末端の重合体（Ｘ２）の組成は、ＴＦＥに基づく構成単位／ＰＭＶＥに基づく構成単位＝６９／３１（モル比）であった。ヨウ素末端の重合体（Ｘ２）の固有粘度は、０．６８ｄＬ／ｇであった。ヨウ素末端の重合体（Ｘ２）のヨウ素原子の含有量は、３．５μｍｏｌ／ｇであった。【０１０７】
〔実施例１〕
５０ｍＬの２口フラスコに、ヨウ素末端の重合体（Ｘ１）の２．０ｇ、含フッ素溶媒（ＨＦＣ−５２−１３ｐ、旭硝子社製ＡＣ−２０００）の１７．９ｇ及びＣ４ＤＶＥの６．０ｇを入れた。ついで、アゾ系ラジカル重合開始剤（和光純薬社製、Ｖ−６０１）の０．０２６４ｇを添加した。フラスコを氷浴中で０℃付近まで冷却して、減圧脱気操作を行った。次いで、フラスコを７０℃まで昇温し、１４時間反応させた。反応後、反応粗液にＡＣ−２０００の２０ｇを加え、１００ｍＬのメタノール中に反応粗液を滴下させることによって析出物を得た。析出物を、含フッ素溶媒（ＨＣＦＣ−２２５、旭硝子社製ＡＫ−２２５）を用いて洗浄し、窒素流通下で乾燥させて、硬化性含フッ素重合体（Ｐ１１）の１．５０ｇを得た。【０１０８】
硬化性含フッ素重合体（Ｐ１１）の重合性二重結合の含有量は、０．０５９ｍｍｏｌ／ｇであった。
硬化性含フッ素重合体（Ｐ１１）の固有粘度は、０．４５ｄＬ／ｇであり、ヨウ素末端の重合体（Ｘ１）に近い値を示した。
硬化性含フッ素重合体（Ｐ１１）の組成は、ＴＦＥに基づく構成単位／ＰＭＶＥに基づく構成単位／Ｃ４ＤＶＥに基づく構成単位＝７６．０／２４．０／１．１（モル比）であった。【０１０９】
ガラス容器中に、硬化性含フッ素重合体（Ｐ１１）の１．１ｇ、ＡＣ−２０００の１９．６ｇ、２，５−ジメチル−２，５−ジ（ｔ−ブチルペルオキシ）ヘキサン（日本油脂社製、パーヘキサ２５Ｂ）の０．０１１ｇ、及び酸化マグネシウム（協和化学工業社製、キョーワマグ＃１５０）の０．０３５ｇを加え、撹拌することによって硬化性含フッ素重合体組成物の分散液を得た。該分散液をポリテトラフルオロエチレン（以下、ＰＴＦＥと記す。）シート上に流延し、加熱乾燥によって溶媒を除去し、続いて２００℃で２０分間加熱プレスすることによって、厚さ１ｍｍの含フッ素共重合体硬化物フィルムを作製した。該フィルムを３枚重ねて、厚さ３ｍｍとして硬度を２５℃で測定したところ、Ａ５２であり、柔軟なエラストマーであった。該硬化物を３００℃で７２時間加熱した後の硬度はＡ６３であり、硬度の低下は見られなかった。また、３２５℃で４８時間加熱した後では、Ａ４４と若干の低下が見られたが、エラストマーとしての柔軟性を保持しており、耐熱性が高いことが示された。結果を表１に示す。
また、該硬化物を、６０℃で１２時間、エチレンジアミンに浸漬したが、着色、膨潤は見られず、耐薬品性が高いことが示された。【０１１０】
〔実施例２〕
５０ｍＬの２口フラスコに、ヨウ素末端の重合体（Ｘ１）の２．０ｇ、ＡＣ−２０００の１８．０ｇ及びＣ４ＤＶＥの１０．０ｇを入れた。ついで、Ｖ−６０１の０．０３０７ｇを添加した。フラスコを氷浴中で０℃付近まで冷却して、減圧脱気操作を行った。次いで、フラスコを７０℃まで昇温し、１４時間反応させた。反応後、反応粗液にＡＣ−２０００の２０ｇを加え、１００ｍＬのメタノール中に反応粗液を滴下させることによって析出物を得た。析出物を、ＡＫ−２２５を用いて洗浄し、窒素流通下で乾燥させて、硬化性含フッ素重合体（Ｐ１２）の１．５５ｇを得た。【０１１１】
硬化性含フッ素重合体（Ｐ１２）の重合性二重結合の含有量は、０．０９０ｍｍｏｌ／ｇであった。
硬化性含フッ素重合体（Ｐ１２）の固有粘度は、０．４５ｄＬ／ｇであり、ヨウ素末端の重合体（Ｘ１）に近い値を示した。
硬化性含フッ素重合体（Ｐ１２）の組成は、ＴＦＥに基づく構成単位／ＰＭＶＥに基づく構成単位／Ｃ４ＤＶＥに基づく構成単位＝７６．０／２４．０／１．１（モル比）であった。【０１１２】
実施例１と同様にして、硬化性含フッ素重合体（Ｐ１２）を用いて、含フッ素重合体硬化物フィルムを作製した。該フィルムを３枚重ねて、厚さ３ｍｍとして硬度を測定したところＡ５９であり、柔軟なエラストマーであった。該硬化物を３００℃で７２時間加熱した後の硬度はＡ６６であった。また、３２５℃で７２時間加熱した後においてもＡ５９であり、エラストマーとしての柔軟性を保持しており、耐熱性が高いことが示された。結果を表１に示す。
また、該硬化物を、６０℃で１２時間、エチレンジアミンに浸漬したが、着色、膨潤は見られず、耐薬品性が高いことが示された。【０１１３】
〔実施例３〕
５０ｍＬの２口フラスコに、ヨウ素末端の重合体（Ｘ１）の２．０ｇ、ＡＣ−２０００の１８．４ｇ及びＣ４ＤＶＥの２０．０ｇを入れた。ついで、Ｖ−６０１の０．０４６１ｇを添加した。フラスコを氷浴中で０℃付近まで冷却して、減圧脱気操作を行った。次いで、フラスコを７０℃まで昇温し、１４時間反応させた。反応後、反応粗液にＡＣ−２０００の２０ｇを加え、１００ｍＬのメタノール中に反応粗液を滴下させることによって析出物を得た。析出物を、ＡＫ−２２５を用いて洗浄し、窒素流通下で乾燥させて、硬化性含フッ素重合体（Ｐ１３）の１．９７ｇ得た。【０１１４】
硬化性含フッ素重合体（Ｐ１３）の重合性二重結合の含有量は、０．１４４ｍｍｏｌ／ｇであった。
硬化性含フッ素重合体（Ｐ１３）の固有粘度は、０．４４ｄＬ／ｇであり、ヨウ素末端の重合体（Ｘ１）に近い値を示した。
硬化性含フッ素重合体（Ｐ１３）のヨウ素原子の含有量は、２．１μｍｏｌ／ｇであり、ヨウ素末端の重合体（Ｘ１）に比べて減少していた。
硬化性含フッ素重合体（Ｐ１３）の組成は、ＴＦＥに基づく構成単位／ＰＭＶＥに基づく構成単位／Ｃ４ＤＶＥに基づく構成単位＝７６．０／２４．０／１．８（モル比）であった。【０１１５】
実施例１と同様にして、硬化性含フッ素重合体（Ｐ１３）を用いて、含フッ素重合体硬化物フィルムを作製した。該フィルムを３枚重ねて、厚さ３ｍｍとして硬度を測定したところＡ６２であり、柔軟なエラストマーであった。該硬化物を３００℃で７２時間加熱した後の硬度はＡ６９であった。また、３２５℃で７２時間加熱した後においてもＡ６４であり、エラストマーとしての柔軟性を保持しており、耐熱性が高いことが示された。結果を表１に示す。
また、該硬化物を、６０℃で１２時間、エチレンジアミンに浸漬したが、着色、膨潤は見られず、耐薬品性が高いことが示された。【０１１６】
〔実施例４〕
５０ｍＬの２口フラスコに、ヨウ素末端の重合体（Ｘ２）の２．０ｇ、ＡＣ−２０００の１７．９ｇ及びＣ４ＤＶＥの４０．０ｇを入れた。ついで、Ｖ−６０１の０．０６１２ｇを添加した。フラスコを氷浴中で０℃付近まで冷却して、減圧脱気操作を行った。次いで、フラスコを７０℃まで昇温し、１５時間反応させた。反応後、反応粗液にＡＣ−２０００の２０ｇを加え、１００ｍＬのメタノール中に反応粗液を滴下させることによって析出物を得た。析出物を、ＡＫ−２２５を用いて洗浄し、窒素流通下で乾燥させて、硬化性含フッ素重合体（Ｐ２１）の１．７５ｇを得た。【０１１７】
硬化性含フッ素重合体（Ｐ２１）の重合性二重結合の含有量は、０．１１５ｍｍｏｌ／ｇであった。
硬化性含フッ素重合体（Ｐ２１）の固有粘度は、０．６５ｄＬ／ｇであり、ヨウ素末端の重合体（Ｘ２）に近い値を示した。
硬化性含フッ素重合体（Ｐ２１）のヨウ素原子の含有量は、０．５μｍｏｌ／ｇであり、ヨウ素末端の重合体（Ｘ２）に比べて減少していた。
硬化性含フッ素重合体（Ｐ２１）の組成は、ＴＦＥに基づく構成単位／ＰＭＶＥに基づく構成単位／Ｃ４ＤＶＥに基づく構成単位＝６９．０／３１．０／１．５（モル比）であった。【０１１８】
実施例１と同様にして、硬化性含フッ素重合体（Ｐ２１）を用いて、含フッ素重合体硬化物フィルムを作製した。該フィルムを３枚重ねて、厚さ３ｍｍとして硬度を測定したところＡ６２であり、柔軟なエラストマーであった。該硬化物を３００℃で７２時間加熱した後の硬度はＡ６４であり、硬度の低下は見られなかった。また、３２５℃で２４時間加熱した後では、Ａ６４であり、エラストマーとしての柔軟性を保持しており、耐熱性が高いことが示された。結果を表１に示す。
また、該硬化物を、６０℃で１２時間、エチレンジアミンに浸漬したが、着色、膨潤は見られず、耐薬品性が高いことが示された。【０１１９】
〔比較例１〕
ガラス容器中に、重合性二重結合を含有しないヨウ素末端の重合体（Ｘ２）の１．０ｇ、ＡＣ−２０００の１９．６ｇ、パーヘキサ２５Ｂの０．０１１ｇ、酸化マグネシウムの０．０２９ｇ及びトリアリルシアヌレートの０．０４９ｇを加えて、撹拌することによって含フッ素重合体組成物の分散液を得た。該分散液をＰＴＦＥシート上に流延して、加熱乾燥によって溶媒を除去し、続いて２００℃で２０分間加熱プレスすることによって、厚さ１ｍｍの含フッ素共重合体硬化物フィルムを作製した。該フィルムを３枚重ねて、厚さ３ｍｍとして硬度を２５℃で測定したところＡ５７であり、柔軟なエラストマーであった。該硬化物を３００℃で７２時間加熱した後の硬度はＡ５２であり、硬度の低下はわずかであったが、３２０℃で２４時間加熱した後、硬化物は流動、変形し、硬度を測定できなかった。結果を表１に示す。【０１２０】
〔比較例２〕
特許文献７の合成例４と同様な方法によって、ＴＦＥに基づく構成単位／Ｃ４ＤＶＥに基づく構成単位／ＣＦ２＝ＣＦＯ−ＣＦ２ＣＦ２ＣＦ３に基づく構成単位＝６５／１０／２５（モル比）からなる側鎖ビニル基含有含フッ素共重合体を得た。
質量平均分子量は、８，６００であり、重合性二重結合の含有量は、０．４３０ｍｍｏｌ／ｇであり、固有粘度は、０．０４４ｄＬ／ｇであった。
側鎖ビニル基含有含フッ素共重合体は、本発明の硬化性含フッ素重合体よりビニル基が多く、分子量が小さいものであった。【０１２１】
ガラス容器中に、側鎖ビニル基含有含フッ素重合体の１．１１ｇ、ＡＣ−２０００の１９．９ｇ、酸化マグネシウムの０．０３８ｇ及びパーヘキサ２５Ｂの０．０１９ｇを加えて、撹拌することによって分散液状態の重合体組成物を得た。該重合体組成物をＰＴＦＥ製鋳型に流し込み、加熱乾燥によって溶媒を除去し、最終的に、２００℃で２．５時間加熱することによって、１．５ｃｍ×１．５ｃｍ、厚さ２ｍｍの軟質樹脂硬化物を得た。硬化物の２５℃における硬度はＡ５３であった。該硬化物を３００℃で７２時間加熱した後、硬化物は流動、変形し、硬度を測定できなかった。
また、該硬化物を、６０℃で１２時間、エチレンジアミンに浸漬したところ、黄色に着色し、耐薬品性が低いことが示された。【０１２２】
[実施例５]
５０ｍＬの２口フラスコに、ヨウ素末端の重合体（Ｘ１）の３．０３ｇ、ＡＣ−２０００の３０．４ｇ及びＣＨ２＝ＣＨ（ＣＦ２）６ＣＨ＝ＣＨ２（Ｃ６ＨＤＶ）の１８．０ｇを入れた。ついで、Ｖ−６０１の０．０８４８ｇを添加した。フラスコを氷浴中で０℃付近まで冷却して、減圧脱気操作を行った。フラスコを７５℃まで昇温し、１８時間反応させた。反応後、反応粗液にＡＣ−２０００の１００ｇを加え、２５０ｍＬのメタノール中に反応粗液を滴下させることによって析出物を得た。析出物を、ＡＫ−２２５を用いて洗浄し、窒素流通下で乾燥させて、硬化性含フッ素重合体（Ｐ１４）の２．９３ｇを得た。【０１２３】
硬化性含フッ素重合体（Ｐ１４）の重合性二重結合の含有量は、０．１０１ｍｍｏｌ／ｇであった。
硬化性含フッ素重合体（Ｐ２２）の固有粘度は、０．４６０ｄＬ／ｇであり、ヨウ素末端の重合体（Ｘ１）に近い値を示した。
硬化性含フッ素重合体（Ｐ１４）のヨウ素原子の含有量は、１．９μｍｏｌ／ｇであり、ヨウ素末端の重合体（Ｘ１）に比べて減少していた。
硬化性含フッ素重合体（Ｐ２２）の組成は、ＴＦＥに基づく構成単位／ＰＭＶＥに基づく構成単位／Ｃ４ＤＶＥに基づく構成単位／Ｃ６ＨＤＶに基づく構成単位＝７６／２４／０．０５／０．０５（モル比）であった。【０１２４】
実施例１と同様にして、硬化性含フッ素重合体（Ｐ１４）を用いて含フッ素重合体硬化物フィルムを作製した。該フィルムを３枚重ねて、厚さ３ｍｍとして硬度を測定したところＡ６６であり、柔軟なエラストマーであった。該硬化物を３００℃で７２時間加熱した後の硬度を測定したところＡ６５であり、硬度の低下は見られなかった。また、３２５℃で７２時間加熱した後では、Ａ６２であり、エラストマーとしての柔軟性を保持しており、耐熱性が高いことが示された。結果を表１に示す。
また、該硬化物を、６０℃で１２時間、エチレンジアミンに浸漬したが、着色、膨潤は見られず、耐薬品性が高いことが示された。【０１２５】
【表１】
2014030586.tif 000003
【産業上の利用可能性】
【０１２６】
本発明の含フッ素重合体硬化物は、耐熱性、耐薬品性に優れ、ゴム物品（シール材（Ｏリング、シート、ガスケット、オイルシール、ベアリングシール等）、ダイヤフラム、緩衝材、防振材、電線被覆材、工業ベルト類、チューブ・ホース類、シート類等）、硬化樹脂物品（発光素子の封止材、パワー半導体封止材、回路基板絶縁材、シール材、接着剤等）等として有用である。
なお、２０１２年８月２１日に出願された日本特許出願２０１２−１８２２８１号の明細書、特許請求の範囲、及び要約書の全内容をここに引用し、本発明の明細書の開示として、取り入れるものである。
【国際調査報告】
2014030586.tif 000004
2014030586.tif 000005